(57)【要約】【課題】原油、又はナフサ留分及びそれより軽質な留分を除いた原油を一括して接触水素化処理を行なうにあたり、得られる生成油中の灯軽油の品質を大幅に向上させ、硫黄含有量１０ｐｐｍ未満の超低硫黄灯軽油を生産できるような接触水素化処理方法及びその生成油から超低硫黄灯軽油を製造する方法を提供する。【解決手段】原油、又はナフサ留分及びそれより軽質な留分を除いた原油を一括して水素化脱金属処理工程、水素化分解処理工程及び水素化脱硫処理工程を含む工程で接触水素化処理するにあたり、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法である。【選択図】      なし【特許請求の範囲】
【請求項１】
原油、又はナフサ留分及びそれより軽質な留分を除いた原油を一括して水素化脱金属処理し、次いで、水素化分解処理し、次いで、水素化脱硫処理する原油又はナフサ留分を除いた原油の接触水素化処理方法において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
【請求項２】
原油、又はナフサ留分及びそれより軽質な留分を除いた原油を一括して水素化脱金属処理し、次いで、水素化脱硫処理し、次いで、水素化分解処理する原油又はナフサ留分を除いた原油の接触水素化処理方法において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
【請求項３】
原油、又はナフサ留分及びそれより軽質な留分を除いた原油を一括して水素化脱金属処理し、次いで、水素化脱硫処理し、次いで、水素化分解処理し、さらに水素化脱硫する原油又はナフサ留分を除いた原油の接触水素化処理において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
【請求項４】
前記触媒担体のゼオライト中に含まれるアルミニウムとケイ素との原子比［Ａｌ］／［Ｓｉ］が０．０１〜０．１の範囲にあるものである請求項１〜３のいずれかに記載の原油、又はナフサ留分及びそれより軽質な留分を除いた原油の接触水素化処理方法。
【請求項５】
請求項１〜４のいずれかの方法で生成した生成油を蒸留して超低硫黄灯油を製造する方法。
【請求項６】
請求項１〜４のいずれかの方法で生成した生成油を蒸留して超低硫黄軽油を製造する方法。
【発明の詳細な説明】
【０００１】
【発明の属する技術分野】
本発明は、原油、又はナフサ留分及びそれより軽質な留分を除いた原油の接触水素化処理方法及びその生成油から超低硫黄灯軽油を製造する方法に関する。
【０００２】
【従来の技術】
従来の石油精製工業においては、一般に原油を常圧蒸留して各留分に分離したのち、分離した各留分をそれぞれ脱硫する方法がとられている。これに対して、効率的な原油処理を目指して、原油のまま一括脱硫する方法（非特許文献１）やナフサ留分を除いた原油を一括脱硫する方法（特許文献１）等が提案されている。
これらの方法によれば、石油精製設備を簡素にしつつ、運転変動費も削減することは可能であるが、反面生成油中の各留分毎の品質、特に軽油留分の硫黄分は、５０〜１５０ｐｐｍ程度であり、昨今の地球環境問題に端を発した石油製品の品質に対する規制強化には不十分であることがわかってきた。
【０００３】
本発明者らも、これまで、重質油を水素化分解しつつ高品質な灯軽油留分を得る方法（特許文献２）や原油またはナフサ留分を除いた原油を水素化処理するための触媒の組合せによって灯軽油留分の品質を向上する方法（特許文献３）、気液分離後の気相留分を更に水素化する方法（特許文献４、図７、８参照）を提案してきた。
ところが、石油留分の品質の規制強化は、上述の如く予想以上に急速に進みつつあり、硫黄分を例にとると、軽油の硫黄分は現状３５０ｐｐｍであるが、西暦２００４年には５０ｐｐｍとなり，その後は１０ｐｐｍ以下まで低減する必要がある。しかし、本発明者らの提案した従来の方法では、運転条件等を工夫しても軽油の硫黄分は５０ｐｐｍ程度にしか低減できず、１０ｐｐｍ以下の超低硫黄軽油を製造することは困難であるのが現状である。
【０００４】
【非特許文献１】
Ｃｈｅｍｉｃａｌ  Ｅｎｇ．  Ｐｒｏｇｒｅｓｓ  Ｖｏｌ．６７（８），Ｐ．５７（１９７１）
【特許文献１】
特開平３−２９４３９０号公報（第２頁）
【特許文献２】
特開平６−９８２７０号公報（第２頁）
【特許文献３】
特開平７−２６８３６１号公報（第２頁）
【特許文献４】
特開２０００−１３６３９１号公報（第２頁）
【０００５】
【発明が解決しようとする課題】
本発明は、上記状況下でなされたもので、従来の原油の精製処理方法を改善するために、原油、又はナフサ留分及びそれより軽質な留分を除いた原油を一括して接触水素化処理を行なうにあたり、得られる生成油中の灯軽油の品質を大幅に向上させ、硫黄含有量１０ｐｐｍ未満の超低硫黄灯軽油を生産できるような接触水素化処理方法及びその生成油から超低硫黄灯軽油を得る方法を提供することを目的とするものである。
【０００６】
【課題を解決するための手段】
本発明者は、鋭意研究を重ねた結果、原油、又はナフサ留分及びそれより軽質な留分を除いた原油を一括して水素化脱金属処理工程、水素化分解処理工程及び水素化脱硫処理工程を含む工程で接触水素化処理するにあたり、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することにより、上記本発明の目的を効果的に達成しうることを見出し本発明を完成するに到った。
すなわち、本発明の要旨は下記のとおりである。
１．原油、又はナフサ留分及びそれより軽質な留分を除いた原油を一括して水素化脱金属処理し、次いで、水素化分解処理し、次いで、水素化脱硫処理する原油又はナフサ留分を除いた原油の接触水素化処理方法において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
２．原油、又はナフサ留分及びそれより軽質な留分を除いた原油を一括して水素化脱金属処理し、次いで、水素化脱硫処理し、次いで、水素化分解処理する原油又はナフサ留分を除いた原油の接触水素化処理方法において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
３．原油、又はナフサ留分及びそれより軽質な留分を除いた原油を一括して水素化脱金属処理し、次いで、水素化脱硫処理し、次いで、水素化分解処理し、さらに水素化脱硫する原油又はナフサ留分を除いた原油の接触水素化処理において、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油、又はナフサ留分及びそれより軽質な留分を除いた原油の接触水素化処理方法。
４．前記触媒担体のゼオライト中に含まれるアルミニウムとケイ素との原子比［Ａｌ］／［Ｓｉ］が０．０１〜０．１の範囲にあるものである上記１〜３のいずれかに記載の原油、又はナフサ留分及びそれより軽質な留分を除いた原油の接触水素化処理方法。
５．上記１〜４のいずれかの方法で生成した生成油を蒸留して超低硫黄灯油を製造する方法。
６．上記１〜４のいずれかの方法で生成した生成油を蒸留して超低硫黄軽油を製造する方法。
【０００７】
【発明の実施の形態】
以下に本発明について詳細に説明する。本発明の実施態様の概略フロー図（ケース１〜６）を図１〜６に示した。本発明を纏めて表現すると、「原油、又はナフサ留分及びそれより軽質な留分（以下、ナフサ留分等ということもある。）を除いた原油を一括して水素化脱金属処理工程、水素化分解処理工程及び水素化脱硫処理工程を含む工程で接触水素化処理するにあたり、水素化分解処理触媒として、メソポア内表面にチタン族金属酸化物の超微粒子を複合化させたゼオライトからなる触媒担体に周期律表第６、８、９及び１０族に属する金属の中から選ばれた少なくとも一種を担持させた触媒を使用することを特徴とする原油又はナフサ留分等を除いた原油（以下、抜頭原油ということもある。）の接触水素化処理方法。」ということになる。以下に、各工程等について詳細に説明する。
【０００８】
（１）原料油
▲１▼  本発明における原油には、石油系の原油だけではなく、石油系以外の原油も含まれる。石油系以外の原油としては、石炭液化油、タールサンド油、オイルサンド油、オイルシェール油、オリノコタール等、あるいはこれらから得られる合成原油などが挙げられる。また、石油系原油と石油系以外の原油との混合原油も原料油として使用できる。
▲２▼  石油系原油であって、アスファルテン分を１質量％以上、Ｖ，Ｎｉを１０重量ｐｐｍ以上、硫黄分を０．１質量％以上の三つの条件のうち少なくとも一つの条件を満足するものが、水素化処理の経済的効果の上で最も好ましい。
（２）前処理
▲１▼  原料原油は、予備蒸留塔の汚れ防止や反応塔での詰まり防止の観点から脱塩処理することが好ましい。
▲２▼  脱塩処理方法としては、当業者で一般的に行われている化学的脱塩、ペトレコ電気脱塩法、ハウ・ベイカー電気脱塩法等が挙げられる。
【０００９】
（３）ナフサ留分等分離工程１（予備蒸留塔）
▲１▼  脱塩処理された原油１０は必要に応じてナフサ留分等１５を除くことが有利な場合がある。例えば、本発明の方法による生成油を、次の工程で常圧蒸留してナフサ留分等を分離後、接触改質するような場合である。この場合にはナフサ留分等中の硫黄分は０．５質量ｐｐｍ程度まで脱硫する必要があり、本発明における接触水素化処理では、ナフサ留分等をそこまでの脱硫することは困難であるため、図２に示すように予備蒸留塔で除く方が有利である。
▲２▼  ナフサ留分等１５を除く方法としては、一般的なプレフラッシュドラムまたはプレフラッシュカラムを使えば良い。運転温度は１５０〜３００℃、圧力は０．２〜１ＭＰａの範囲で分離することが好ましい。
▲３▼  分離するナフサ留分等の沸点は、初留点は原料の原油により決定され、終点は１２５〜１７４℃の範囲が好ましい。終点が１２５℃未満の場合は後段の接触水素化処理において水素分圧が低下するため反応速度が低下する場合がある。終点が１７４℃を超えると、生成油中の灯油留分の硫黄分が増加して規格外となる恐れがある。
【００１０】
（４）水素化脱金属工程２
▲１▼  原油１０または抜頭原油１６は、加圧昇温され水素と共に第１段の水素化脱金属工程２にて一括水素化脱金属処理する。この工程は、一塔又は複数塔の反応塔からなる。
▲２▼  この水素化脱金属工程に使用される触媒としては、アルミナ、シリカ、シリカ−アルミナ又はセピオライト等の多孔性無機酸化物、酸性担体、天然鉱物等に周期律表第５、６、８、９及び１０族に属する金属の中から選ばれた少なくとも一種を、触媒全量に基づき、酸化物として３〜３０質量％程度担持させてなる平均細孔径１００Å以上の触媒が用いられ、商業的に入手可能な水素化脱金属触媒でもよい。水素化脱金属触媒の必要量は、処理期間中の原料油中に含まれる累積金属量の１０〜８０容量％とするのが好適である。
▲３▼  水素化脱金属工程の処理条件としては、反応温度３００〜４５０℃、水素分圧３〜２０ＭＰａ（Ｇ）、水素／油比２００〜２，０００Ｎｍ３／ｋｌ、ＬＨＳＶ（液時空間速度）０．１〜１０ｈｒ−１ 、好ましくは反応温度３３０〜４１０℃、水素分圧１０〜１８ＭＰａ、水素／油比４００〜８００Ｎｍ３／ｋｌ、ＬＨＳＶ  ０．３〜５ｈｒ−１である。
反応温度、水素分圧、水素／油比は上記範囲を下回ると反応効率が低下し、上記範囲を上回ると経済性が低下することがあるためである。また、ＬＨＳＶは逆に上記範囲を下回ると経済性が低下し、上記範囲を上回ると反応効率が低下することがある。
【００１１】
（５）水素化分解工程３
▲１▼  一括水素化脱金属処理された油（ケース１、２）あるいは一括水素化脱硫された油（ケース３〜６）は、次に水素化分解工程で一括水素化分解処理される。この工程は、一塔又は複数塔の反応塔からなる。
▲２▼  この水素化分解工程に使用される触媒として、メソポア内表面にチタン族金属酸化物超微粒子を複合化させたゼオライトからなる触媒担体（以下、修飾ゼオライトということもある。）に周期律表第６、８、９及び１０族に属する金属の中から選ばれた少なくとも一種を担持させたものを使用するのが本発明の特徴である。上記触媒担体として、メソポア内表面にチタン族金属酸化物超微粒子を複合化させたゼオライトからなり、該ゼオライト中に含まれるアルミニウムとケイ素との原子比［Ａｌ］／［Ｓｉ］が、好ましくは０．０１〜０．１、より好ましくは０．０３〜０．０８の範囲にある修飾ゼオライトを用いるものである。前記チタン族金属酸化物には、チタニア及びジルコニアが包含される。また、ゼオライトのメソポア内表面に複合化されているチタン族金属酸化物超微粒子のサイズは、反応物質の拡散速度に影響を与えない程度の粒径であるのが好ましく、５〜１０ｎｍの範囲でほぼ均一であるのが好ましい。チタン族金属酸化物の含有量は、触媒担体中、１〜１０質量％、好ましくは３〜７質量％である。
【００１２】
前記ゼオライト系触媒担体の製造原料としては、プロトン交換型ゼオライトが用いられる。このゼオライトにおいて、それに含まれるアルミニウムとケイ素との原子比［Ａｌ］／［Ｓｉ］は、０．０１〜０．３５、好ましくは０．１〜０．３３である。また、そのメソポア（細孔直径５ｎｍ〜３０ｎｍの細孔）の割合は、全細孔容積の１０％以上、好ましくは１５％以上である。その上限値は、特に制約されないが、通常、３０％程度である。ゼオライトの平均一次粒径は、特に制約されないが、通常、０．１〜１μｍ、好ましくは０．２〜０．５μｍである。本発明の触媒担体を製造するには、前記原料ゼオライトにチタン族金属塩（硫酸塩やハロゲン化物等の水溶性塩）の水溶液を接触させる。この場合、水溶液中のチタン族金属（以下、単に金属とも言う。）塩の濃度は、０．０２〜０．１モル／リットル、好ましくは０．０５〜０．１モル／リットルである。水溶液のｐＨは０．８〜２、好ましくは１．０〜１．９に調節する。接触温度は２５〜８０℃程度である。前記した条件下でのゼオライトと金属塩水溶液との接触においては、ゼオライト（ケイ酸アルミニウム）表面のアルミニウムと強酸との間で脱アルミニウム反応が起り、この反応を伴いながら、超微粒子状の金属水酸化物がゼオライトのメソポア内表面に析出する。この場合の脱アルミニウム量は、所定の［Ａｌ］／［Ｓｉ］比が得られるように調節する。このためには、接触時間や温度、水溶液のｐＨ等の接触条件を調節すればよい。
【００１３】
次に、前記の原料ゼオライトと金属塩水溶液との接触後、ゼオライトを酸根が、認められない程度まで十分に水洗し、次いで乾燥する。この場合の乾燥は、ゼオライトのメソポア内表面に析出した金属水酸化物超微粒子の凝集化を防止するためにできるだけ低温度で行うのが好ましく、好ましくは２５〜１００℃、好ましくは５０℃付近で行うのがよい。乾燥後、ゼオライトを４００〜６００℃、好ましくは４５０〜５５０℃で焼成する。この場合、焼成雰囲気は特に制約されないが、通常、窒素ガス雰囲気が好ましく用いられるが、空気雰囲気であってもよい。焼成時間は２〜４時間、通常３時間程度である。このようにして、本発明の触媒担体が得られるが、この場合、その酸点密度（［Ａｌ］／［Ｓｉ］比）をその用途との関連で適宜調節する。重質油の水素化分解処理用触媒担体として用いる場合には、０．０１〜０．１の範囲に調節した方が好ましい。０．１を超えるようになると、得られる触媒のアスファルテン分解活性が低くなる上、分解生成物中のガス成分の割合が多くなる場合がある。一方、［Ａｌ］／［Ｓｉ］比が０．０１より小さくなると、高沸点油成分（沸点５２０℃以上の成分）の分解活性が急激に低下するようになる場合がある。
【００１４】
本発明においては、原料油が軽質な場合等は上記の修飾ゼオライトに１０〜５０重量％のアルミナ等を添加して活性を制御しても良い。
本発明で使用する水素化分解処理触媒は、前記触媒担体に対して、水素化活性金属を担持させる。この場合、その水素化活性金属として、周期律表第６、８、９及び１０族に属する金属のうち選ばれた少なくとも一種が用いられる。周期律表第６族に属する金属としてはタングステン、モリブデンが好ましく、周期律表第８〜１０族の金属はそれぞれ一種用いてもよく、それぞれ複数種の金属を組合わせても良いが、特に水素化活性が高く、かつ劣化が少ない点からＮｉ−Ｍｏ，Ｃｏ−Ｍｏ，Ｎｉ−Ｗ，Ｎｉ−Ｃｏ−Ｍｏの組合せが好適である。
【００１５】
触媒担体に対する水素化活性金属の担持方法としては、含浸法等の従来公知の方法を採用することができる。本発明の水素化処理触媒において、その水素化活性金属の含有量は、金属換算量で、０．１〜１０質量％、好ましくは１〜８質量％であるが、チタン族金属酸化物に対して２０質量％以上、好ましくは２５〜５０質量％になるように担持させるのがよい。その触媒の平均細孔径は５〜３０ｎｍ、好ましくは１０〜２５ｎｍである。なお、この場合の平均細孔径は、窒素吸着法（ＢＪＨ法、測定細孔径：１７〜３，０００Å）により得られたものである。触媒担体に担持された水素活性化金属の形態は、酸化物、硫化物及び／又は金属の形態であるが、ニッケル、コバルト、白金、パラジウム等は、金属状態で高い水素化能を有する。
【００１６】
▲３▼  この水素化分解工程における処理条件としては、反応温度３００〜４５０℃、水素分圧３〜２０ＭＰａ、水素／油比２００〜２，０００Ｎｍ３／ｋｌ、ＬＨＳＶ（液時空間速度）０．１〜１０ｈｒ−１、好ましくは反応温度３６０〜４２０℃、水素分圧１０〜１８ＭＰａ（Ｇ）、水素／油比４００〜８００Ｎｍ３／ｋｌ、ＬＨＳＶ０．２〜２ｈｒ―１である。
反応温度、水素分圧、水素／油比は上記範囲を下回ると反応効率が低下し、上記範囲を上回ると経済性が低下することがあるためである。また、ＬＨＳＶは逆に上記範囲を下回ると経済性が低下し、上記範囲を上回ると反応効率が低下する場合がある。
【００１７】
（６）水素化脱硫工程４
▲１▼  一括水素化分解処理された油（ケース１、２、５、６）は、また、一括水素化脱金属処理された油（ケース３〜６）油は、反応温度制御の必要がある場合には熱交換器により流体温度を低下させる。水素ガスクエンチや油クエンチにより反応温度制御が可能であれば、熱交換器は設置しないでそのまま水素化脱硫工程で一括水素化脱硫処理される。この工程は、一塔又は複数塔の反応塔からなる。
▲２▼  この水素化脱硫工程に使用される触媒としては、通常の重質油用の水素化脱硫触媒でよい、即ちアルミナ、シリカ、ゼオライトあるいはこれらの混合物の担体等に周期律表第５、６、８、９、及び１０族に属する金属の中から選ばれた少なくとも一種を、触媒全量に基づき、酸化物として３〜３０質量％程度担持している平均細孔径８０Å以上の触媒などであるが、特開平７−３０５０７７号公報、特開平５−９８２７０号公報に開示されるようなアルミナ−リン担体、アルミナ−アルカリ土類金属化合物担体、アルミナ−チタニア担体、アルミナ−ジルコニア担体、アルミナーボリア担体等から選ばれる担体に周期律表第５、６、８、９及び１０族に属する金属    の中から選ばれた少なくとも一種を担持してなる触媒であれば、灯軽油留分の改質効果が高いために好適である。
▲３▼  この水素化脱硫工程における処理条件としては、反応温度３００〜４５０℃、水素分圧３〜２０ＭＰａ、水素／油比２００〜２，０００Ｎｍ３／ｋｌ、ＬＨＳＶ（液時空間速度）０．１〜１０ｈｒ―１、好ましくは反応温度３００〜４２０℃、水素分圧１０〜１８ＭＰａ（Ｇ）、水素／油比４００〜８００Ｎｍ３／ｋｌ、ＬＨＳＶ０．２〜２ｈｒ―１である。
反応温度、水素分圧、水素／油比は上記範囲を下回ると反応効率が低下し、上記範囲を上回ると経済性が低下する場合があるためである。また、ＬＨＳＶは逆に上記範囲を下回ると経済性が低下し、上記範囲を上回ると反応効率が低下する場合がある。
【００１８】
（７）分離工程
このように、一括水素化脱金属処理、一括水素化分解処理、一括水素化脱硫処理された油は、常法に従って分離工程に導入され、複数の分離槽で処理することによって気体部分と液体部分に分離される。このうち、気体部分は、硫化水素、アンモニア等を除去してから水素純度向上の処理等を行なった後に、新しい供給ガスと一緒になった後に、反応工程に再循環される。
【００１９】
（８）ナフサ留分等の再混合工程
前項（３）の予備蒸留塔で原油中のナフサ留分等を除去した場合については、分離したナフサ留分を製品の需要により以下の▲１▼又は▲２▼の方法で処理する。
▲１▼  ナフサ留分等を回収してそのまま出荷する。
▲２▼  ナフサ留分等を回収して脱硫後、後述の蒸留工程７の供給流体に混合する。
【００２０】
（９）改質原油の製造
この製造装置の立地条件によっては改質原油として出荷した方が有利な場合がある。例えば、産油国の原油出荷設備近傍に立地して、原油出荷設備は整っているが、石油製品出荷設備が無いような場所に設備を設けるような場合はこれにあたる。このような場合には、生成油をそのままでも良いし、脱硫に付随する硫化水素を取り除く設備、例えば、硫化水素ストリッパー等に導入して、改質原油を得る。生成油を改質原油とする効果しては、既存の原油出荷設備がそのまま使えるほか、大型原油タンカーを使い、大量かつ安価に各製品を輸送できるという効果も挙げられる。
【００２１】
（１０）蒸留工程
上記（９）の立地条件に当てはまらない場合には、分離工程で得られた液体部分は、蒸留工程７に導入され、常法に従って各製品に分留される。この時の分留条件としては、例えば、常圧蒸留においてはナフサ留分７１を２０〜１５７℃、灯油留分７２を１５７〜２３９℃、軽油留分７３を２３９〜３４３℃、３４３℃以上を常圧残油とすることによりナフサ、灯油、軽油（硫黄分１０ｐｐｍ未満の超低硫黄軽油）及び常圧残油に分留することができる。また常圧残油は引き続き減圧蒸留して減圧軽油と減圧残油等に分留してもよい。
（１１）反応塔の型式
本発明における、一括水素化脱金属処理、一括水素化分解処理、一括水素化脱硫処理における反応装置の型式は特に制限がなく、例えば、固定床、移動床、流動床、沸騰床、スラリー床等を採用できる。
【００２２】
【実施例】
次に、本発明を実施例によりさらに具体的に説明するが、本発明はこれらの例によって何ら限定されるものではない。
原料油として、アラビアンヘビー脱塩原油及びナフサ留分等を除いたアラビアンヘビー脱塩原油（以下、アラビアンヘビー抜頭脱塩原油ともいう。）を用いた。第１表にそれらの性状を示す。また、反応に使用した各工程の触媒を第２表に示す。
【００２３】
【表１】
2004263117.tif 000002
【００２４】
【表２】
2004263117.tif 000003
【００２５】
なお、水素化分解触媒Ｂは、特許第３３４１０１１号の実施例１−５に記載された方法で調製した担体に、Ｃｏ、Ｍｏを担持した。
実施例１（原油の一括水素化脱金属、水素化分解、水素化脱硫処理、ケース１の場合で、図１参照）
第２表に示す触媒Ａを２８容量％、触媒Ｂを３３容量％この順序で３００ミリリットルの反応管に、また触媒Ｃを３９容量％同じく３００ミリリットルの反応管に充填してこの順序で直列に連結して反応を行なった。原料油としては、第１表に示すアラビアンヘビー脱塩原油を供給し、水素分圧１３．２ＭＰａ（Ｇ）、水素／油比５５０Ｎｍ３／ｋｌ、反応温度は触媒Ａが３８０℃、触媒Ｂが４００℃、触媒Ｃが３６０℃にして、ＬＨＳＶ０．４０８ｈｒ−１で通油した。
通油時間１，５００時間において前記の反応で得られた生成油を、１５段蒸留装置をもちいて、ＬＰＧ（  プロパン＋ブタン）、ナフサ留分（ペンタン〜１５７℃）、灯油留分（１５７〜２３９℃）、軽油留分（２３９〜３４３℃）および常圧残油（３４３℃以上の留分）に蒸留分離して各留分の品質を分析した。この時の各留分の性状を第３表に示す。
常圧残油は更に、減圧単蒸留して減圧軽油（３４３〜５２５℃）を分離した。
減圧軽油の性状も第３表に示す。
灯油留分、軽油留分は硫黄分、芳香族分、多環芳香族の極めて少ない高品質なものが得られている。また、驚くべきことに、軽油の硫黄含有量が１０ｐｐｍ未満である。さらに、原料であるアラビアンヘビー原油が水素化分解されるため、密度が低下し、液の容積が約８％増している。
【００２６】
実施例２（抜頭原油の一括水素化脱金属、水素化分解、水素化脱硫処理、ケース２の場合で図２参照）
実施例１に示す各触媒に、第１表に示すアラビアンヘビー脱塩抜頭原油を供給し、実施例１と同じ条件で１，５００時間通油した。この処理により得られる生成油の各留分の性状を第３表に示す。
実施例１と同じく、灯油留分、軽油留分の硫黄分、芳香族分、多環芳香族の極めて少ない高品質なものが得られ、灯軽油の硫黄含有量が１０ｐｐｍ未満となる。
【００２７】
実施例３（原油の一括水素化脱金属、水素化脱硫、水素化分解処理、ケース３の場合で図３参照）
実施例１の水素化脱硫触媒Ｃと水素化分解触媒Ｂを、充填量は変えずに処理の順序のみを入替え、実施例１と同じ条件で１，５００時間通油した。この処理により得られる生成油の各留分の性状を第３表に示す。
実施例１と同じく、灯油留分、軽油留分の硫黄分、芳香族分、多環芳香族の極めて少ない高品質なものが得られ、灯軽油の硫黄含有量が１０ｐｐｍ未満となる。
【００２８】
実施例４（抜頭原油の一括水素化脱金属、水素化脱硫、水素化分解処理、ケース４の場合で図４参照）
実施例２の水素化脱硫触媒Ｃと水素化分解触媒Ｂを、充填量は変えずに処理の順序のみを入替え、実施例２と同じ条件で１，５００時間通油した。この処理により得られる生成油の各留分の性状を第３表に示す。
実施例２と同じく、灯油留分、軽油留分の硫黄分、芳香族分、多環芳香族の極めて少ない高品質なものが得られ、灯軽油の硫黄含有量が１０ｐｐｍ未満となる。
【００２９】
実施例５（原油の一括水素化脱金属、水素化脱硫、水素化分解、水素化脱硫処理、ケース５の場合で図５参照）
実施例１に示す水素化脱硫触媒Ｃの半分（１９．５容量％）を水素素化脱金属触媒Ａの後段に配し、残り半分を水素化分解触媒Ｂの後段に配し、触媒Ａ、触媒Ｃ、触媒Ｂ次いで触媒Ｃの順で原料油を供給した。各触媒の反応条件は実施例１と全く同じ処理を行なった。この処理により得られる生成油の各留分の性状を第３表に示す。
実施例１と同じく、灯油留分、軽油留分の硫黄分、芳香族分、多環芳香族の極めて少ない高品質なものが得られ、灯軽油の硫黄含有量が１０ｐｐｍ未満となる。
【００３０】
実施例６（抜頭原油の一括水素化脱金属、水素化脱硫、水素化分解、水素化脱硫処理、ケース６の場合で図６参照）
実施例２に示す水素化脱硫触媒Ｃの半分（１９．５容量％）を水素素化脱金属触媒Ａの後段に配し、残り半分を水素化分解触媒Ｂの後段に配し、触媒Ａ、触媒Ｃ、触媒Ｂ次いで触媒Ｃの順で原料油を供給した。各触媒の反応条件は実施例２と全く同じ処理を行なった。この処理により得られる生成油の各留分の性状を第３表に示す。
実施例２と同じく、灯油留分、軽油留分の硫黄分、芳香族分、多環芳香族の極めて少ない高品質なものが得られ、灯軽油の硫黄含有量が１０ｐｐｍ未満となる。
【００３１】
【表３】
2004263117.tif 000004
【００３２】
【表４】
2004263117.tif 000005
【００３３】
比較例１（原油の一括水素化脱金属、水素化分解、水素化脱硫処理油の気液分離後分離槽気相流体を水素化改質、図７参照）
▲１▼一括水素化脱金属、水素化分解（従来触媒）、水素化脱硫処理
第２表に示す触媒Ａを２８容量％、従来の水素化分解触媒である触媒Ｄを３３容量％この順序で３００ミリリットルの反応管に、また触媒Ｃを３９容量％同じく３００ミリリットルの反応管に充填してこの順序で直列に連結して反応を行なった。その他の条件は、実施例１と同じである。この処理で得られる生成油Ａ１７の性状を第５表に示す。
▲２▼高圧高温気液分離後の水素化改質
１，０００時間〜３，０００時間において前記▲１▼の反応で得られた生成油Ａを、回分型の蒸留装置によってナフサ、灯油、軽油、減圧軽油の各留分に分離し、ＳｉｍＳｃｉ社のプロセスシミュレータ（製品名：ＰＲＯ／ＩＩＶｅｒ．５）を用いた連続気液分離断熱計算によって、３４０℃、全圧１３．２ＭＰａ（Ａ）における気相の組成計算結果に基づき高温高圧気液分離槽の気相流体の組成と同じ組成の水素化原料油Ｂ１８を調製した。この水素化改質原料油の性状を第４表に示す。
【００３４】
【表５】
2004263117.tif 000006
【００３５】
特開２０００−１３６３９１号公報の表２に記載された水素化改質触媒Ｄを３０ミリリットルの反応管に充填し、第４表に示す水素化改質原料油Ｂ１８を水素分圧１０．３ＭＰａ（Ｇ）、水素／油比７００Ｎｍ３／ｋｌ、反応温度３４０℃、ＬＨＳＶ３．０ｈｒ−１で通油した。
通油時間１，５００〜２，０００時間における、生成油Ａから水素化改質原料油Ｂを調製した際の残油、即ち高圧高温気液分離槽の液相流体１９と上記水素化改質油２０を所定の割合で混合して、生成油Ｃ２１を得た。得られた生成油Ｃ２１を１５段蒸留装置を用いて、ＬＰＧ（プロパン＋ブタン）、ナフサ留分（ペンタン〜１５７℃）、灯油留分（１５７〜２３９℃）、軽油留分（２３９〜３４３℃）および常圧残油（３４３℃以上の留分）に蒸留分離して各留分の品質を分析した。この時の各留分の性状を第５表に示す。
高圧高温気液分離後の水素化改質工程を経ることにより、灯油、軽油の品質は向上するが、実施例１に比べると、品質は劣り、軽油の硫黄分は５０ｐｐｍを超えている。
【００３６】
比較例２（抜頭原油の一括水素化脱金属、水素化分解、水素化脱硫処理油の気液分離後分離槽気相流体を水素化改質）
▲１▼一括水素化脱金属、水素化分解（従来触媒）、水素化脱硫処理
第２表に示す触媒Ａを２８容量％、触媒Ｄを３３容量％この順序で３００ミリリットルの反応管に、また触媒Ｃを３９容量％同じく３００ミリリットルの反応管に充填してこの順序で直列に連結して反応を行なった。その他の条件は、実施例２と同じである。
▲２▼高圧高温気液分離後の水素化改質
比較例１の▲２▼に示す方法により高温高圧気液分離槽の気相流体の組成と同じ組成の水素化原料油を調製しこれを水素化改質した。この時の各留分の性状を第５表に示す。
実施例２に比べて、灯油留分、軽油留分の硫黄分、芳香族分、多環芳香族の品質は劣る。軽油の硫黄含有量は５０ｐｐｍを超えている。
【００３７】
【表６】
2004263117.tif 000007
【００３８】
【表７】
2004263117.tif 000008
【００３９】
【発明の効果】
本発明によれば、原油またはナフサ留分等を除いた原油を一括して接触水素化処理を行なうにあたり、得られる生成油中の灯軽油の品質を大幅に向上させ、硫黄含有量１０ｐｐｍ未満の超低硫黄灯軽油を生産できるような水素化処理方法及びその生成油から超低硫黄灯軽油を製造する方法を提供することができる。
【図面の簡単な説明】
【図１】本発明の実施態様（ケース１、実施例１）の概略フロー図である。
【図２】本発明の実施態様（ケース２、実施例２）の概略フロー図である。
【図３】本発明の実施態様（ケース３、実施例３）の概略フロー図である。
【図４】本発明の実施態様（ケース４、実施例４）の概略フロー図である。
【図５】本発明の実施態様（ケース５、実施例５）の概略フロー図である。
【図６】本発明の実施態様（ケース６、実施例６）の概略フロー図である。
【図７】本発明の従来技術の概略フロー図である（比較例１）。
【図８】本発明の従来技術の概略フロー図である（比較例２）。
【符号の説明】
１：ナフサ留分等の分離工程、２：水素化脱金属処理工程、
３：水素化分解処理工程、４：水素化脱硫工程、５：気液分離工程、
６：高圧高温気液分離後の気相流体の水素化工程、７：蒸留工程、
１０：原油、１５：ナフサ留分等の分離工程で分離されたナフサ留分等、
１６：抜頭原油、７０：ＬＰＧ、ガス、７１：ナフサ、７２：灯油、
７３：軽油、７４：残油（重油）
【図１】
2004263117.tif 000009
【図２】
2004263117.tif 000010
【図３】
2004263117.tif 000011
【図４】
2004263117.tif 000012
【図５】
2004263117.tif 000013
【図６】
2004263117.tif 000014
【図７】
2004263117.tif 000015
【図８】
2004263117.tif 000016